【手続補正書】
【提出日】平成30年12月25日(2018.12.25)
【手続補正１】
【補正対象書類名】明細書
【補正対象項目名】０００５
【補正方法】変更
【補正の内容】
【０００５】
本発明は、結着樹脂、結晶性ポリエステル樹脂、ワックス、及びスチレンアクリル系樹脂組成物を含有するトナー粒子であって、
該結着樹脂は、非晶性ポリエステル樹脂を含有し、
該スチレンアクリル系樹脂組成物は、脂肪族系炭化水素樹脂でグラフト変性させているスチレンアクリル系樹脂を含有し、該脂肪族系炭化水素樹脂でグラフト変性させているスチレンアクリル系樹脂組成物は、下記式（１）で表わされる化合物に由来するユニットを含有し、該脂肪族系炭化水素樹脂でグラフト変性させているスチレンアクリル系樹脂組成物の含有量が、該トナー粒子１００質量部に対して１．０質量部以上１０質量部以下であることを特徴とするトナーに関する。
【化１】
2017116810.tif 000001
［１０≦ｎ≦２０、ＲはＨまたはＣＨ3］
【手続補正２】
【補正対象書類名】明細書
【補正対象項目名】０００９
【補正方法】変更
【補正の内容】
【０００９】
本発明のトナーは、結着樹脂としての非晶性ポリエステル樹脂、軟化剤としての結晶性ポリエステル樹脂、ワックス、及びワックス分散剤としてのスチレンアクリル系樹脂組成物を含有するトナー粒子であって、該スチレンアクリル系樹脂組成物は、脂肪族系炭化水素樹脂でグラフト変性させているスチレンアクリル系樹脂を含有し、該脂肪族系炭化水素樹脂でグラフト変性させているスチレンアクリル系樹脂組成物は、下記式（１）で表わされる化合物に由来するユニットを含有し、該脂肪族系炭化水素樹脂でグラフト変性させているスチレンアクリル系樹脂組成物の含有量が、該トナー粒子１００質量部に対して１．０質量部以上１０質量部以下であることを特徴とする。
【化２】
2017116810.tif 000002
［１０≦ｎ≦２０、ＲはＨまたはＣＨ3］
【手続補正３】
【補正対象書類名】明細書
【補正対象項目名】０１３１
【補正方法】変更
【補正の内容】
【０１３１】
＜スチレンアクリル系樹脂組成物Ａ１の製造例＞
温度計および撹拌機の付いたオートクレーブ反応槽中に、キシレン３００質量部、ポリエチレン１０質量部を入れ充分溶解し、窒素置換後、スチレン６８質量部、ステアリルメタクリレート２質量部、アクリロニトリル３０質量部およびキシレン２５０質量部の混合溶液を１８０℃で３時間滴下し重合し、さらにこの温度で３０分間保持した。次いで脱溶剤を行い、ワックス分散剤としてのスチレンアクリル系樹脂組成物Ａ１を得た。
【手続補正４】
【補正対象書類名】明細書
【補正対象項目名】０１３３
【補正方法】変更
【補正の内容】
【０１３３】
＜スチレンアクリル系樹脂組成物Ａ２及びＡ３の製造例＞
スチレンアクリル系樹脂組成物Ａ１の製造例において、脂肪族系炭化水素樹脂が表１となるように適宜条件を変更した以外は、スチレンアクリル系樹脂組成物Ａ１の製造例と同様の操作を行い、スチレンアクリル系樹脂組成物Ａ２及びＡ３を得た。得られたワックス分散剤の組成、ＳＰ値を表１に示す。
【手続補正５】
【補正対象書類名】明細書
【補正対象項目名】０１３４
【補正方法】変更
【補正の内容】
【０１３４】
＜スチレンアクリル系樹脂組成物Ａ４の製造例＞
スチレンアクリル系樹脂組成物Ａ１の製造例において、脂肪族系炭化水素樹脂及びＳＰ値が表１となるように適宜条件とモノマー比率を変更した以外は、スチレンアクリル系樹脂組成物Ａ１の製造例と同様の操作を行い、スチレンアクリル系樹脂組成物Ａ４を得た。得られたワックス分散剤の組成、ＳＰ値を表１に示す。
【手続補正６】
【補正対象書類名】明細書
【補正対象項目名】０１３５
【補正方法】変更
【補正の内容】
【０１３５】
＜スチレンアクリル系樹脂組成物Ａ５及びＡ６の製造例＞
スチレンアクリル系樹脂組成物Ａ１の製造例において、脂肪族系炭化水素樹脂及び式（１）の化合物が表１となるように適宜条件を変更した以外は、スチレンアクリル系樹脂組成物Ａ１の製造例と同様の操作を行い、スチレンアクリル系樹脂組成物Ａ５及びＡ６を得た。得られたワックス分散剤の組成、ＳＰ値を表１に示す。
【手続補正７】
【補正対象書類名】明細書
【補正対象項目名】０１３６
【補正方法】変更
【補正の内容】
【０１３６】
＜スチレンアクリル系樹脂組成物Ａ７の製造例＞
スチレンアクリル系樹脂組成物Ａ１の製造例において、脂肪族系炭化水素樹脂、式（１）の化合物、及びＳＰ値が表１となるように適宜条件とモノマー比率を変更した以外は、スチレンアクリル系樹脂組成物Ａ１の製造例と同様の操作を行い、スチレンアクリル系樹脂組成物Ａ７を得た。得られたワックス分散剤の組成、ＳＰ値を表１に示す。
【手続補正８】
【補正対象書類名】明細書
【補正対象項目名】０１３７
【補正方法】変更
【補正の内容】
【０１３７】
＜スチレンアクリル系樹脂組成物Ａ８乃至Ａ１０の製造例＞
スチレンアクリル系樹脂組成物Ａ１の製造例において、脂肪族系炭化水素樹脂、式（１）の化合物及びその他の化合物が表１となるように適宜条件とモノマー比率を変更した以外は、スチレンアクリル系樹脂組成物Ａ１の製造例と同様の操作を行い、スチレンアクリル系樹脂組成物Ａ８乃至Ａ１０を得た。得られたワックス分散剤の組成、ＳＰ値を表１に示す。
【手続補正９】
【補正対象書類名】明細書
【補正対象項目名】０１５１
【補正方法】変更
【補正の内容】
【０１５１】
＜トナー１の製造例：熱風処理工程を含む溶融混練製法＞
・結着樹脂Ｃ                                                        ３５質量部
・結着樹脂Ｄ                                                        ６５質量部
・結晶性ポリエステル樹脂Ｂ１                                      ７．５質量部
・フィッシャートロプシュワックス（炭化水素ワックス、最大吸熱ピークのピーク温度９０℃）                                                                ５質量部
・スチレンアクリル系樹脂組成物Ａ１                                    ５質量部
・Ｃ．Ｉ．ピグメントブルー１５：３                                    ７質量部
・３，５−ジ−ｔ−ブチルサリチル酸アルミニウム化合物（ボントロンＥ８８  オリエント化学工業社製）                                                  ０．３質量部
上記材料をヘンシェルミキサー（ＦＭ−７５型、三井鉱山（株）製）を用いて、回転数２０ｓ-1、回転時間５ｍｉｎで混合した後、温度１３０℃に設定した二軸混練機（ＰＣＭ−３０型、株式会社池貝製）にて混練した。得られた混練物を冷却し、ハンマーミルにて１ｍｍ以下に粗粉砕し、粗砕物を得た。得られた粗砕物を、機械式粉砕機（Ｔ−２５０、ターボ工業（株）製）にて微粉砕した。さらにファカルティＦ−３００（ホソカワミクロン社製）を用い、分級を行い、トナー粒子１を得た。運転条件は、分級ローター回転数を１３０ｓ-1、分散ローター回転数を１２０ｓ-1とした。
【手続補正１０】
【補正対象書類名】明細書
【補正対象項目名】０１５５
【補正方法】変更
【補正の内容】
【０１５５】
＜トナー２乃至トナー１２、トナー１４乃至トナー２６及びトナー２８の製造例＞
トナー１の製造例において、スチレンアクリル系樹脂組成物Ａの種類と含有量、結晶性ポリエステル樹脂Ｂの種類と含有量を表３に示したように変更したほかは同様の操作を行い、トナー２乃至トナー１２、トナー１４乃至トナー２６及び、トナー２８を得た。
【手続補正１１】
【補正対象書類名】明細書
【補正対象項目名】０１６０
【補正方法】変更
【補正の内容】
【０１６０】
（ワックス分散液）
・フィッシャートロプシュワックス（炭化水素ワックス、最大吸熱ピークのピーク温度９０℃）                                                              ４５質量部
・スチレンアクリル系樹脂組成物Ａ１                                  ４５質量部
・アニオン性界面活性剤                                                ５質量部
・イオン交換水                                                    １５０質量部
以上を９５℃に加熱して、ホモジナイザーを用いて分散した後、圧力吐出型ゴーリンホモジナイザーで分散処理し、体積平均粒径が２１０ｎｍである離型剤を分散させてなる離型剤分散液（ワックス濃度：２０％）を調製した。
・非晶性ポリエステル樹脂分散液                                                ５００質量部
・結晶性ポリエステル樹脂Ｂ１分散液                                  ７５質量部
以上を丸型ステンレス製フラスコ中においてホモジナイザーで混合・分散した。これにポリ塩化アルミニウム０．１５部を加え、ウルトラタラックスで分散操作を継続した。その後、
・着色剤分散液                                                  ３０．５質量部
・離型剤分散液                                                      ２５質量部
以上を追加し、さらにポリ塩化アルミニウム０．０５質量部を加え、ウルトラタラックスで分散操作を継続した。
【手続補正１２】
【補正対象書類名】明細書
【補正対象項目名】０１６５
【補正方法】変更
【補正の内容】
【０１６５】
＜トナー２７の製造例：溶融混練製法＞
トナー１の製造例で、スチレンアクリル系樹脂組成物Ａの種類、結晶性ポリエステル樹脂Ｂの種類と含有量を表２に示したように変更し、トナー粒子１を熱風処理しなかったほかは、トナー１と同様の製造方法でトナー２７を得た。得られたトナー２７を５５℃／４１％ＲＨに４８時間放置し、ＤＳＣ測定を行ったところ、結晶性樹脂に由来する吸熱ピークとワックスに由来する吸熱ピークがそれぞれ観察された。
【手続補正１３】
【補正対象書類名】明細書
【補正対象項目名】０１６６
【補正方法】変更
【補正の内容】
【０１６６】
＜トナー２９及びトナー３０の製造例＞
トナー１の製造例において、結晶性ポリエステル樹脂を用いず、スチレンアクリル系樹脂組成物Ａの種類と含有量を表２に示したように変更したほかは同様の操作を行い、トナー２９及びトナー３０を得た。得られたトナー２９及びトナー３０を５５℃／４１％ＲＨに４８時間放置し、ＤＳＣ測定を行ったところ、ワックスに由来する吸熱ピークが観察された。
【手続補正１４】
【補正対象書類名】特許請求の範囲
【補正対象項目名】全文
【補正方法】変更
【補正の内容】
【特許請求の範囲】
【請求項１】
結着樹脂、結晶性ポリエステル樹脂、ワックス、及びスチレンアクリル系樹脂組成物を含有するトナー粒子であって、
該結着樹脂は、非晶性ポリエステル樹脂を含有し、
該スチレンアクリル系樹脂組成物は、脂肪族系炭化水素樹脂でグラフト変性させているスチレンアクリル系樹脂を含有し、該脂肪族系炭化水素樹脂でグラフト変性させているスチレンアクリル系樹脂組成物は、下記式（１）で表わされる化合物に由来するユニットを含有し、該脂肪族系炭化水素樹脂でグラフト変性させているスチレンアクリル系樹脂組成物の含有量が、該トナー粒子１００質量部に対して１．０質量部以上１０質量部以下であることを特徴とするトナー。
【化１】
2017116810.tif 000003
［１０≦ｎ≦２０、ＲはＨまたはＣＨ3］
【請求項２】
該スチレンアクリル系樹脂の溶解度パラメータ（ＳＰ値）が１０．３以上１０．７以下である請求項１に記載のトナー。
【請求項３】
該結晶性ポリエステル樹脂は、重量平均分子量（Ｍｗ）が７０００以上１３０００以下の範囲である請求項１又は２に記載のトナー。
【請求項４】
該トナーは、該結着樹脂、該結晶性ポリエステル樹脂、該ワックス、及び該脂肪族系炭化水素樹脂をグラフト変性させたスチレンアクリル系樹脂組成物を含有する混合物を溶融混練する工程で得られたトナー粒子を有する請求項１乃至３のいずれか１項に記載のトナー。
【請求項５】
該脂肪族系炭化水素樹脂は、ポリエチレン及び／またはポリプロピレンである請求項１乃至４のいずれか１項に記載のトナー。
【請求項６】
該結晶性ポリエステル樹脂は、炭素数６以上１２以下の脂肪族ジオールと、炭素数６以上１２以下の脂肪族ジカルボン酸を縮重合して得られた結晶性ポリエステル樹脂であり、
該結晶性ポリエステル樹脂の含有量が、該非晶性ポリエステル樹脂１００質量部に対し１．０質量部以上１５質量部以下である請求項１乃至５のいずれか１項に記載のトナー。
【請求項７】
該トナー粒子は、熱風による表面処理が施されている請求項１乃至６のいずれか１項に記載のトナー。